(57)【特許請求の範囲】
【請求項１】
水不透過性シートの少なくとも一方の面に、硬化剤としてイソシアネート系プレポリマーを含む水酸基含有含フッ素ポリマー塗料の硬化塗膜層が直接形成されてなり、
前記イソシアネート系プレポリマーは、ポリイソシアネートとポリヒドロキシ化合物との反応生成物、又は、ポリイソシアネートとポリアミン化合物との反応生成物である
太陽電池モジュールのバックシート。
【請求項２】
水不透過性シートの両面に水酸基含有含フッ素ポリマー塗料の硬化塗膜層が形成されてなる請求項１記載のバックシート。
【請求項３】
水不透過性シートの一方の面に水酸基含有含フッ素ポリマー塗料の硬化塗膜層が直接形成され、他方の面に、硬化性官能基を有しない含フッ素ポリマー塗料の硬化塗膜層、含フッ素ポリマーシート、ポリエステルシートまたはポリエステル塗料の塗膜が形成されてなる請求項１記載のバックシート。
【請求項４】
水不透過性シートが、Ｓｉまたはシリカ蒸着ポリエステルシートまたは金属シートである請求項１〜３のいずれかに記載のバックシート。
【請求項５】
太陽電池モジュールの封止剤層側の水不透過性シート上に水酸基含有含フッ素ポリマー塗料の硬化塗膜層が直接形成されている請求項１〜４のいずれかに記載のバックシート。
【請求項６】
請求項１〜５のいずれかに記載のバックシートを備えた太陽電池モジュール。
【請求項７】
エチレン／酢酸ビニル共重合体を含む封止剤層と、硬化剤としてイソシアネート系プレポリマーを含む水酸基含有含フッ素ポリマー塗料の硬化塗膜層とが直接積層されている積層体構造を含み、
前記イソシアネート系プレポリマーは、ポリイソシアネートとポリヒドロキシ化合物との反応生成物、又は、ポリイソシアネートとポリアミン化合物との反応生成物である
太陽電池モジュール。
【請求項８】
エチレン／酢酸ビニル共重合体を含む封止剤層と水不透過性シートとが、硬化剤としてイソシアネート系プレポリマーを含む水酸基含有含フッ素ポリマー塗料の硬化塗膜層を介して直接積層されている積層体構造を含み、
前記イソシアネート系プレポリマーは、ポリイソシアネートとポリヒドロキシ化合物との反応生成物、又は、ポリイソシアネートとポリアミン化合物との反応生成物である
太陽電池モジュール。
【請求項９】
水不透過性シートの両面に前記水酸基含有含フッ素ポリマー塗料の硬化塗膜層が形成されてなる請求項８記載の太陽電池モジュール。
【請求項１０】
水不透過性シートの他方の面に、硬化性官能基を有しない含フッ素ポリマー塗料の硬化塗膜層、含フッ素ポリマーシート、ポリエステルシートまたはポリエステル塗料の塗膜が形成されてなる請求項８記載の太陽電池モジュール。
【発明の詳細な説明】
【技術分野】
【０００１】
本発明は、太陽電池モジュールのバックシートに含まれる水不透過性シートとの接着性に、さらには太陽電池モジュールの封止剤として用いられているエチレン／酢酸ビニル共重合体との接着性に優れた太陽電池のバックシート、および該バックシートを備えた太陽電池モジュールに関する。
【背景技術】
【０００２】
太陽電池モジュールは、通常、図６に示すように、太陽電池セル１を封止剤層２で封止し、これをガラスや透明な樹脂などからなる表面層３とバックシート４で挟んで積層した構造となっている。そして封止剤としてはエチレン／酢酸ビニル共重合体（ＥＶＡ）が用いられている。【０００３】
太陽電池モジュールにおけるバックシート４は、モジュールの機械的強度を高める目的のほか、水分（水蒸気）が封止剤層２に入らないように防止する役割もある。【０００４】
バックシート４は、図７に示すように、水蒸気バリヤー性をもたすための水不透過性シート５とその一方の面に樹脂シート８が貼り合わされた構成とされている。通常、水不透過性シート５の他方の面にも樹脂シート９が貼り合わされている。【０００５】
水不透過性シート５の材料としては、水不透過性に優れたシリカ（Ｓｉ）蒸着ポリエステル（Ｓｉ系蒸着ＰＥＴ）や、アルミニウムやステンレススチールなどの金属が使用されており、通常は１０〜２０μｍの膜厚とされている。【０００６】
樹脂シート８、９には、耐候性、電気絶縁性、難燃性、意匠性などといった特性が求められており、ポリフッ化ビニル重合体（ＰＶＦ）のシートが使用されている。また、封止剤層２側の樹脂シート８として、ポリエチレンシートも使用されることがある。【０００７】
しかし、これらの樹脂シートは、要求される耐候性、電気絶縁性、光の遮蔽性といった特性を満たすために、通常は厚さ２０〜１００μｍとする必要があり、重量面からさらなる軽量化が求められている。【０００８】
そこで、樹脂シートに代えて樹脂塗料を用いて同様の層を形成することが提案されている（特許文献１、特許文献２）。【０００９】
特許文献１では、樹脂塗料としてエポキシ樹脂塗料を使用している。しかしエポキシ樹脂では耐候性の点で不充分であり、実用化には至っていない。【００１０】
特許文献２では、官能基をもたないＰＶｄＦにテトラアルコキシシランまたはその部分加水分解物を特定量配合したＰＶｄＦ系塗料で金属基材（水不透過性シート）を塗装する２層構造のバックシートが提案されている。このＰＶｄＦ系塗料はＰＶｄＦが官能基をもたないので、単独では封止剤であるＥＶＡとの接着性にも劣っている。この点を特許文献２ではテトラアルコキシシランまたはその部分加水分解物を特定量配合し、ＥＶＡとの界面にテトラアルコキシシランまたはその部分加水分解物を配向させることで改善している。しかし、テトラアルコキシシランまたはその部分加水分解物がＥＶＡとの界面に偏在しているため、依然としてＰＶｄＦ塗膜と金属基材との接着性は改善されていない。しかも、ＰＶｄＦは結晶性でありかつ官能基をもたず、塗膜を形成するためには２００〜３００℃で２０〜１２０秒間加熱焼成しなければならないため、金属以外の水不透過性シートへの提供は困難となっている。【００１１】
そこで、本発明者らは、フッ素系塗膜に関して検討し、水不透過性シートの少なくとも一方の面に水酸基含有含フッ素ポリマー塗料の硬化塗膜層を形成することにより、水不透過性シートの種類に限らず水不透過性シートとの接着性に優れた太陽電池のバックシートが得られることを見出した（特許文献３）。
【先行技術文献】
【特許文献】
【００１２】
【特許文献１】特開平７−１７６７７５号公報
【特許文献２】特開２００４−２１４３４２号公報
【特許文献３】特開２００７−０３５６９４号公報
【発明の概要】
【発明が解決しようとする課題】
【００１３】
本発明は、特許文献３で達成された水不透過性シートとの接着性をさらに向上させた太陽電池のバックシート、さらには封止剤であるＥＶＡとの接着性も向上させた太陽電池モジュールを提供することを目的とする。【００１４】
その他の課題については、具体的な実施形態に応じて説明する。
【課題を解決するための手段】
【００１５】
すなわち本発明は、水不透過性シートの少なくとも一方の面に、硬化剤としてイソシアネート系プレポリマーおよび／またはメラミン樹脂を含む水酸基含有含フッ素ポリマー塗料の硬化塗膜層が形成されてなる太陽電池モジュールのバックシートに関する。【００１６】
本発明のバックシートは、水不透過性シートの片面のみに水酸基含有含フッ素ポリマー塗料の硬化塗膜層が形成されている２層構造でも、水不透過性シートの両面に水酸基含有含フッ素ポリマー塗料の硬化塗膜層が形成されてなる３層構造、または水不透過性シートの一方の面に水酸基含有含フッ素ポリマー塗料の硬化塗膜層が形成され、他方の面に、硬化性官能基を有しない含フッ素ポリマー塗料の硬化塗膜層、含フッ素ポリマーシート、ポリエステルシートまたはポリエステル塗料の塗膜（以下、「他のシートまたは塗膜」ということもある）が形成されてなる３層構造でもよい。【００１７】
なお、水不透過性シートと硬化塗膜層および／または他のシートまたは塗膜の間に、接着性をさらに高めるためや隠蔽性を高めるため、水蒸気透過性を下げるために、従来公知の１または２以上の介在層が存在していてもよい。そうした介在層の代表例はプライマー層である。【００１８】
水不透過性シートとしては、Ｓｉまたはシリカ（ＳｉＯ2）蒸着ポリエステルシートまたは金属シートといった従来公知の材料が好ましく使用できる。【００１９】
太陽電池モジュールの封止剤（通常、ＥＶＡ）層側の水不透過性シート上に水酸基含有含フッ素ポリマー塗料の硬化塗膜層を形成する場合は、水酸基含有含フッ素ポリマーの官能基がＥＶＡと共架橋を惹き起こし、さらに接着性が向上する。【００２０】
また、太陽電池モジュールの美観の観点から、水酸基含有含フッ素ポリマー塗料の硬化塗膜層中に顔料を分散させることが好ましい。この観点から、水酸基含有含フッ素ポリマーとしては、顔料分散性に優れたテトラフルオロエチレン（ＴＦＥ）系の水酸基含有含フッ素ポリマーが好ましい。【００２１】
本発明はまた、上記のバックシートを備えた太陽電池モジュールにも関する。【００２２】
さらに本発明は、エチレン／酢酸ビニル共重合体（ＥＶＡ）を含む封止剤層と、硬化剤としてイソシアネート系プレポリマーおよび／またはメラミン樹脂を含む水酸基含有含フッ素ポリマー塗料の硬化塗膜層とが直接積層されている積層体構造を含む太陽電池モジュール、および
ＥＶＡを含む封止剤層と水不透過性シートとが、硬化剤としてイソシアネート系プレポリマーおよび／またはメラミン樹脂を含む水酸基含有含フッ素ポリマー塗料の硬化塗膜層を介して積層されている積層体構造を含む太陽電池モジュール
にも関する。
【発明の効果】
【００２３】
本発明のバックシートによれば、水不透過性シートの種類によらず含フッ素ポリマー層との接着性をより向上させることができる。さらに、封止剤であるＥＶＡとの接着性もより一層強固になる。【００２４】
また、塗料の形態で塗装することができるので従来のシートの貼り合せに比べて厚さを薄くでき、薄膜化・軽量化を図ることができる。また塗膜の膜厚の減少による機械的強度の低下は、硬化性の官能基による硬化（架橋）によって補うことができる。【００２５】
また、含フッ素ポリマーに官能基を導入することにより、たとえば水不透過性シートとの接着性を向上させることができる。【００２６】
その他の効果については、具体的な実施形態に応じて説明する。
【図面の簡単な説明】
【００２７】
【図１】本発明の太陽電池モジュールの第１の実施形態の概略断面図である。
【図２】本発明の太陽電池モジュールの第２の実施形態の概略断面図である。
【図３】本発明の太陽電池モジュールの第３の実施形態の概略断面図である。
【図４】本発明の太陽電池モジュールの第４の実施形態の概略断面図である。
【図５】本発明の太陽電池モジュールの第５の実施形態の概略断面図である。
【図６】従来の太陽電池モジュールの概略断面図である。
【図７】従来の太陽電池モジュールのバックシートの概略断面図である。
【発明を実施するための形態】
【００２８】
本発明のバックシートの特徴は、耐候性や隠蔽性、耐薬品性、耐湿性、耐塩性のために設けられるポリマー層に、特定の硬化剤を含む水酸基含有含フッ素ポリマー塗料の硬化塗膜層を採用している点にある。
【００２９】
かかる硬化塗膜層を形成する水酸基含有含フッ素ポリマー塗料としては、水酸基含有含フッ素ポリマーを塗膜形成成分とし、硬化剤としてイソシアネート系プレポリマーおよび／またはメラミン樹脂を含む塗料組成物が用いられる。
【００３０】
水酸基含有含フッ素ポリマーとしては、含フッ素ポリマーに水酸基を導入したポリマーがあげられる。なお、含フッ素ポリマーには明確な融点を有する樹脂性のポリマー、ゴム弾性を示すエラストマー性のポリマー、その中間の熱可塑性エラストマー性のポリマーが含まれる。
【００３１】
水酸基は、通常、水酸基含有単量体を共重合することにより含フッ素ポリマーに導入される。
【００３２】
水酸基含有単量体としては、たとえばつぎのものが例示できるが、これらのみに限定されるものではない。
【００３３】
水酸基含有単量体の例としては、たとえば２−ヒドロキシエチルビニルエーテル、３−ヒドロキシプロピルビニルエーテル、２−ヒドロキシプロピルビニルエーテル、２−ヒドロキシ-２−メチルプロピルビニルエーテル、４−ヒドロキシブチルビニルエーテル、４−ヒドロキシ−２−メチルブチルビニルエーテル、５−ヒドロキシペンチルビニルエーテル、６−ヒドロキシヘキシルビニルエーテルなどの水酸基含有ビニルエーテル類；２−ヒドロキシエチルアリルエーテル、４−ヒドロキシブチルアリルエーテル、グリセロールモノアリルエーテルなどの水酸基含有アリルエーテル類などがあげられる。これらのなかでも水酸基含有ビニルエーテル類、特に４−ヒドロキシブチルビニルエーテル、２−ヒドロキシエチルビニルエーテルが重合反応性、官能基の硬化性が優れる点で好ましい。
【００３４】
他の水酸基含有単量体としては、たとえばアクリル酸２−ヒドロキシエチル、メタクリル酸２−ヒドロキシエチルなどの（メタ）アクリル酸のヒドロキシアルキルエステルなどが例示できる。
【００３５】
水酸基が導入される含フッ素ポリマーとしては、構成単位の観点から、たとえば次のものが例示できる。
【００３６】
（１）パーフルオロオレフィン単位を主体とするパーフルオロオレフィン系ポリマー：
具体例としては、テトラフルオロエチレン（ＴＦＥ）の単独重合体、またはＴＦＥとヘキサフルオロプロピレン（ＨＦＰ）、パーフルオロ（アルキルビニルエーテル）（ＰＡＶＥ）などとの共重合体、さらにはこれらと共重合可能な他の単量体との共重合体などがあげられる。
【００３７】
共重合可能な他の単量体としては、たとえば酢酸ビニル、プロピオン酸ビニル、酪酸ビニル、イソ酪酸ビニル、ピバリン酸ビニル、カプロン酸ビニル、バーサチック酸ビニル、ラウリン酸ビニル、ステアリン酸ビニル、シクロヘキシルカルボン酸ビニル、安息香酸ビニル、パラ−ｔ−ブチル安息香酸ビニルなどのカルボン酸ビニルエステル類；メチルビニルエーテル、エチルビニルエーテル、ブチルビニルエーテル、シクロヘキシルビニルエーテルなどのアルキルビニルエーテル類；エチレン、プロピレン、ｎ−ブテン、イソブテンなど非フッ素系オレフィン類；ビニリデンフルオライド（ＶｄＦ）、クロロトリフルオロエチレン（ＣＴＦＥ）、ビニルフルオライド（ＶＦ）、フルオロビニルエーテルなどのフッ素系単量体などがあげられるが、これらのみに限定されるものではない。
【００３８】
これらのうち、ＴＦＥを主体とするＴＦＥ系ポリマーが、顔料分散性や耐候性、共重合性、耐薬品性に優れている点で好ましい。
【００３９】
具体的な水酸基含有パーフルオロオレフィン系ポリマーとしては、たとえばＴＦＥ／イソブチレン／ヒドロキシブチルビニルエーテル／他の単量体の共重合体、ＴＦＥ／バーサチック酸ビニル／ヒドロキシブチルビニルエーテル／他の単量体の共重合体、ＴＦＥ／ＶｄＦ／ヒドロキシブチルビニルエーテル／他の単量体の共重合体などがあげられ、特にＴＦＥ／イソブチレン／ヒドロキシブチルビニルエーテル／他の単量体の共重合体、ＴＦＥ／バーサチック酸ビニル／ヒドロキシブチルビニルエーテル／他の単量体の共重合体などが好ましい。
【００４０】
ＴＦＥ系の硬化性ポリマー塗料としては、たとえばダイキン工業（株）製のゼッフルＧＫシリーズなどが例示できる。
【００４１】
（２）クロロトリフルオロエチレン（ＣＴＦＥ）単位を主体とするＣＴＦＥ系ポリマー：
具体例としては、たとえばＣＴＦＥ／ヒドロキシブチルビニルエーテル／他の単量体の共重合体などがあげられる。
【００４２】
ＣＴＦＥ系の硬化性ポリマー塗料としては、たとえば旭硝子（株）製のルミフロン、大日本インキ製造（株）製のフルオネート、セントラル硝子（株）製のセフラルコート、東亜合成（株）製のザフロンなどが例示できる。
【００４３】
（３）ビニリデンフルオライド（ＶｄＦ）単位を主体とするＶｄＦ系ポリマー：
具体例としては、たとえばＶｄＦ／ＴＦＥ／ヒドロキシブチルビニルエーテル／他の単量体の共重合体などがあげられる。
【００４４】
（４）フルオロアルキル単位を主体とするフルオロアルキル基含有ポリマー：
具体例としては、たとえばＣＦ3ＣＦ2（ＣＦ2ＣＦ2）nＣＨ2ＣＨ2ＯＣＯＣＨ＝ＣＨ2（ｎ＝３と４の混合物）／２−ヒドロキシエチルメタクリレート／ステアリルアクリレート共重合体などがあげられる。
【００４５】
フルオロアルキル基含有ポリマーとしては、たとえばダイキン工業（株）製のユニダインやエフトーン、デュポン社製のゾニールなどが例示できる。
【００４６】
これらのうち、耐候性、防湿性を考慮すると、パーフルオロオレフィン系ポリマーが好ましい。
【００４７】
これらの水酸基含有含フッ素ポリマーを塗膜形成成分とする塗料組成物は、溶剤型塗料組成物、水性型塗料組成物、粉体型塗料組成物の形態に、常法により調製することができる。なかでも成膜の容易さ、硬化性、乾燥性の良好さなどの点からは溶剤型塗料組成物が好ましい。
【００４８】
本発明は、こうした水酸基含有含フッ素ポリマーを塗膜形成成分とする塗料組成物の硬化剤として、イソシアネート系プレポリマー、メラミン樹脂、または両方を用いる点にある。
【００４９】
イソシアネート系プレポリマーとしては、変性ポリイソシアネートであって、ポリイソシアネートとポリヒドロキシ化合物との反応生成物や、ポリイソシアネートとポリアミン化合物との反応生成物などがあげられる。
【００５０】
ポリイソシアネートとしては、たとえばブタンジイソシアネート、ぺンタンジイソシアネート、ヘキサメチレンジイソシアネート（ＨＤＩ）、トリイソシアナトノナンなどの脂肪族ポリイソシアネート；シクロヘキシルイソシアネート、イソホロンジイソシアネート（ＩＰＤＩ）などの脂環式ポリイソシアネート；トリレンジイソシアネート（ＴＤＩ）、４，４’−ジフェニルメタンジイソシアネート（ＭＤＩ）、キシリレンジイソシアネート（ＸＤＩ）などの芳香族ポリイソシアネートなどがあり、耐候性の点から脂肪族および脂環式ポリイソシアネートが好ましい。
【００５１】
ポリヒドロキシ化合物としては、たとえば１，２−エタンジオール、１，３−および１，２−プロパンジオール、１，４−ブタンジオールなどの低分子量ジオール；たとえばグリセロール、トリメチロールプロパンなどのトリオール；たとえばペンタエリスリトールなどのテトラオール；ポリエーテルポリオール、ポリエステルポリオール、ポリカーボネートポリオール、ポリチオエーテルポリオールなどがあげられる。
【００５２】
ポリアミン化合物としては、たとえば１，２−エタンジアミン、１，３−および１，２プロパンジアミン、１，４―ブタンジアミンなどの低分子量ジアミン；たとえば、１，２，５−ペンタントリアミンなどのテトラアミン；たとえば１，２，４，５−ベンゼンテトラアミンなどのテトラアミンなどがあげられる。
【００５３】
具体的には、ヘキサメチレンジイソシアネート（ＨＤＩ）を変性した変性ポリイソシアネート（住化バイエルウレタン（株）製のデスモジュールＮ３８００）、ヘキサメチレンジイソシアネート（ＨＤＩ）を変性した変性ポリイソシアネート（旭化成ケミカル（株）製のＴＳＥ１００）、イソホロンジイソシアネート（ＩＰＤＩ）を変性した変性ポリイソシアネート（三井化学（株）製のタケネートＤ−１４０Ｎ）を用いることができる。これらの変性ポリイソシアネートは、ヘキサメチレンジイソシアネート（ＨＤＩ）であるイソシアネート硬化剤、例えば、日本ポリウレタン（株）製のコロネートＨＸとは区分けされるものである。
【００５４】
また、イソシアネート系プレポリマーは１種でも、２種以上を併用してもよい。
【００５５】
メラミン樹脂としては、メラミンとホルムアルデヒドを縮合して得られるメチロールメラミン誘導体に低級アルコールとしてメチルアルコール、エチルアルコール、イソプロピルアルコール、ブチルアルコール、イソブチルアルコールなどを反応させてエーテル化した化合物およびそれらの混合物を好ましくあげることができる。
【００５６】
メチロールメラミン誘導体としては、たとえばモノメチロールメラミン、ジメチロールメラミン、トリメチロールメラミン、テトラメチロールメラミン、ペンタメチロールメラミン、ヘキサメチロールメラミンなどをあげることができる。
【００５７】
メラミン樹脂の分類として、アルコキシ化される割合によって、完全アルキル型、メチロール基型、イミノ基型、メチロール／イミノ基型に分けられるが、いずれも本発明に使用できる。
【００５８】
また、水酸基含有含フッ素ポリマー塗料組成物には、要求特性に応じて各種の添加剤を配合することができる。添加剤としては、硬化促進剤、顔料分散剤、消泡剤、レベリング剤、ＵＶ吸収剤、光安定剤、増粘剤、密着改良剤、つや消し剤などがあげられる。
【００５９】
硬化促進剤としては、従来公知のスズ系、他の金属系、有機酸系、アミノ系の硬化促進剤が使用できる。
【００６０】
また、顔料は太陽電池モジュールの外観を美麗にする点、紫外線から水不透過性シートを守る点から添加することが強く望まれている。特に白色顔料である酸化チタン、炭酸カルシウムや、黒色顔料であるカーボンブラックのほかＣｕ−Ｃｒ−Ｍｎ合金などの複合金属類などが通常配合される。
【００６１】
水不透過性シートは、封止剤であるＥＶＡや太陽電池セルに水分が透過しないように設けられる層であり、水が実質的に透過しない材料であれば使用できるが、重量や価格、可撓性などの点から、たとえば、ポリエチレンテレフタレート（ＰＥＴ）、ポリエチレンナフタレートなどのポリエステル系樹脂シート；ポリエチレン、ポリプロピレンなどのポリオレフィン系樹脂シート；ポリウレタン系樹脂シート、ポリカーボネート系樹脂シート、ポリアミド系樹脂シート、ポリスチレン系樹脂シート、ポリアクリロニトリル樹脂系シート、ポリ塩化ビニル系樹脂シート、ポリビニルアセタール系樹脂シート、ポリビニルブチラール系樹脂シート、フッ素樹脂シートのほか、シリカ蒸着ＰＥＴシート、アルミニウムやアルミナを蒸着したＰＥＴシートなどのような前記樹脂シートのＳｉ系またはＡｌ系蒸着品、アルミニウムやステンレススチールなどの金属箔シート、アルミナなどの金属酸化物箔シートなどが多用されている。なかでも特にシリカ蒸着ＰＥＴシートがよく用いられている。厚さは通常１０〜２０μｍ程度である。
【００６２】
また接着性を向上させるために、従来公知の表面処理を行ってもよい。表面処理としては、たとえばコロナ放電処理、プラズマ放電処理、化成処理、金属シートの場合はブラスト処理などが例示できる。
【００６３】
水不透過性シートへの硬化塗膜層の形成は、水酸基含有含フッ素ポリマーを塗膜形成成分とする塗料組成物をその塗料形態に応じて、水不透過性シートに塗装することにより行う。
【００６４】
塗装温度は塗装形態における通常の条件の範囲内で行えばよく、塗膜の硬化も溶剤型塗料組成物の場合、１０〜３００℃、通常は常温（２０〜３０℃）で行う。したがって、水不透過性シートとして、シリカ蒸着ＰＥＴシートなどのＳｉ系蒸着ＰＥＴシートのような高温での処理を避けたい材料も問題なく使用できる。硬化は、通常、２０〜３００℃にて１分間〜３日間で完了する。
【００６５】
水不透過性シートへの塗装は、水不透過性シートに直接行ってもよいし、またプライマー層などを介して塗装してもよい。
【００６６】
プライマー層の形成は、従来公知のプライマー用塗料を用いて、常法により行う。プライマー用の塗料としては、たとえばエポキシ樹脂、ウレタン樹脂、アクリル樹脂、シリコーン樹脂、ポリエステル樹脂などが代表例としてあげられる。
【００６７】
硬化塗膜層の膜厚は、５μｍ以上、さらには１０μｍ以上、特に１５μｍ以上とすることが、隠蔽性、耐候性、耐薬品性、耐湿性が良好な点から好ましい。上限は、余り厚くすると軽量化効果が得られなくなるので、１０００μｍ程度、さらには１００μｍが好ましい。膜厚としては、特に１５〜４０μｍが好ましい。
【００６８】
つぎに本発明の太陽電池モジュールについて説明する。
【００６９】
本発明の太陽電池モジュールは、ＥＶＡを含む封止剤層と、硬化剤としてイソシアネート系プレポリマーおよび／またはメラミン樹脂を含む水酸基含有含フッ素ポリマー塗料の硬化塗膜層とが直接積層されている積層体構造、またはＥＶＡを含む封止剤層と水不透過性シートとが、硬化剤としてイソシアネート系プレポリマーおよび／またはメラミン樹脂を含む水酸基含有含フッ素ポリマー塗料の硬化塗膜層を介して積層されている積層体構造を含む。
【００７０】
本発明の太陽電池モジュールの好ましい実施形態を示した図１に従って説明する。また、本発明の別の好ましい実施形態の概略断面図を図２〜５に示す。
【００７１】
図１において、１は太陽電池セルであり、ＥＶＡに代表される封止剤層２に封止されており、表面層３とバックシート４で挟まれている。バックシート４はさらに水不透過性シート５と水酸基含有含フッ素ポリマー塗料の硬化塗膜層６とから構成されている。この第１の実施形態では硬化塗膜層６は封止（ＥＶＡ）層２側に設けられている。
【００７２】
この実施形態では、硬化塗膜層６がＥＶＡと接するので、特にＥＶＡとの共架橋により界面接着性が向上する。
【００７３】
図２は第２の実施形態であり、硬化塗膜層６は封止（ＥＶＡ）層２と反対側に設けられている。この実施形態の場合、硬化塗膜層６を設けることにより耐候性の点で優れたものになる。また、水不透過性シート５の封止（ＥＶＡ）層２側を表面処理しておくことが密着性の改善の点から好ましい。また、必要に応じて、ポリエステル系接着剤、アクリル系接着剤、ウレタン系接着剤、エポキシ系接着剤などを使用してもよい。
【００７４】
本発明のバックシートは、上記の水不透過性シート５の片面のみに硬化塗膜層６が形成されている２層構造（図１、図２）でもよいし、以下に説明する３層構造であってもよい。
【００７５】
３層構造のバックシートの実施形態（第３の実施形態）を図３に示す。この第３の実施形態は、水不透過性シート５の両面に水酸基含有含フッ素ポリマー塗料の硬化塗膜層６が形成されてなる３層構造のものである。
【００７６】
この第３の実施形態は、バックシートの膜厚の観点からは多少後退するが、上記の第１の実施形態および第２の実施形態の利点を併せもつものである。
【００７７】
３層構造のバックシートとしては、また、水不透過性シートの一方の面に水酸基含有含フッ素ポリマー塗料の硬化塗膜層が形成され、他方の面に、硬化性官能基を有しない含フッ素ポリマー塗料の硬化塗膜層、含フッ素ポリマーシート、ポリエステルシートまたはポリエステル塗料の塗膜（他のシートまたは塗膜）が形成されてなる３層構造（図４、図５）でもよい。
【００７８】
第４の実施形態（図４）は、第１の実施形態の封止（ＥＶＡ）層２と反対側に他の塗膜７が形成されている構造であり、第５の実施形態（図５）は、第２の実施形態の封止（ＥＶＡ）層２側に他の塗膜７が形成されている構造である。
【００７９】
第４および第５のいずれの実施形態においても、層７を構成する材料は、硬化性官能基を有しない含フッ素ポリマー塗料の硬化塗膜層でも、含フッ素ポリマーシートでも、ポリエステルシートでも、ポリエステル塗料の塗膜でもよい。
【００８０】
硬化性官能基を有しない含フッ素ポリマー塗料の硬化塗膜層としては、たとえば特許文献２に記載されているＰＶｄＦにテトラアルコキシシランまたはその部分加水分解物を配合した塗料の硬化塗膜層、ＶｄＦ／ＴＦＥ／ＣＴＦＥ共重合体とアルコキシシラン単位含有アクリル樹脂との混合塗料の硬化塗膜層、ＶｄＦ／ＴＦＥ／ＨＦＰ共重合体と水酸基含有アクリル樹脂との混合塗料の硬化塗膜層、ＶｄＦ／ＨＦＰ共重合体にアミノシランカップリング剤を配合した塗料の硬化塗膜層などがあげられる。膜厚は、通常、５〜３００μｍ、さらには１０〜１００μｍ、特に１０〜５０μｍとすることが、隠蔽性、耐候性、耐薬品性、耐湿性が良好な点から好ましい。この場合も、プライマー層などを介してもよい。
【００８１】
含フッ素ポリマーシートとしては、ＰＶｄＦシートやＰＶＦシート、ＰＣＴＦＥシート、ＴＦＥ／ＨＦＰ／エチレン共重合体シート、ＴＦＥ／ＨＦＰ共重合体（ＦＥＰ）シート、ＴＦＥ／ＰＡＶＥ共重合体（ＰＦＡ）シート、エチレン／ＴＦＥ共重合体（ＥＴＦＥ）シート、エチレン／ＣＴＦＥ共重合体（ＥＣＴＦＥ）シートなど、現在のバックシートに使用されている含フッ素ポリマーシートがあげられる。膜厚は、通常、５〜３００μｍ、さらには１０〜１００μｍ、特に１０〜５０μｍとすることが、耐候性が良好な点から好ましい。
【００８２】
ポリエステルシートとしては、従来のバックシートで使用されているものがそのまま使用でき、その水不透過性シート５への接着はアクリル系接着剤、ウレタン系接着剤、エポキシ系接着剤、ポリエステル系接着剤などによって行うことができる。膜厚は、通常５〜３００μｍ、さらには１０〜１００μｍ、特に１０〜５０μｍとすることが、耐候性、コスト、透明性が良好な点から好ましい。
【００８３】
ポリエステル塗料としては、多価カルボン酸と多価アルコールなどを用いた飽和ポリエステル樹脂を用いたもの、無水マレイン酸、フマル酸などのグリコール類を用いた不飽和ポリエステル樹脂を用いたものなどがあげられ、ロールコート、カーテンコート、スプレーコート、ダイコートなどの塗装方法により塗膜を形成できる。膜厚は、５〜３００μｍ、さらには１０〜１００μｍ、特に１０〜５０μｍとすることが隠蔽性、耐候性、耐薬品性、耐湿性が良好な点から好ましい。この場合も、プライマー層などを介してもよい。
【実施例】
【００８４】
つぎに本発明を調製例および実施例に基づいて説明するが、本発明はかかる調製例および実施例のみに限定されるものではない。【００８５】
調製例１
水酸基含有ＴＦＥ系共重合体（ダイキン工業（株）製のゼッフルＧＫ５７０、固形分６５質量％、水酸基価６０ｍｇＫＯＨ／ｇ、溶剤：酢酸ブチル）２２３．２質量部、黒色顔料（大日精化（株）製のダイピロキサイド９５１０）２５０質量部、酢酸ブチル１２６．８質量部を攪拌下に予備混合した後、直径１．２ｍｍのガラスビーズを７８０質量部入れ、顔料分散機にて１５００ｒｐｍで１時間分散させた。その後、＃８０メッシュのフルイでガラスビーズをろ過し、その溶液に水酸基含有ＴＦＥ系共重合体（ゼッフルＧＫ５７０）を２６９．２質量部、酢酸ブチルを８０．７質量部加えて黒色塗料を調製した。【００８６】
この黒色塗料１００質量部にイソシアネート系プレポリマー硬化剤（住化バイエルウレタン（株）製のデスモジュールＮ３８００）１３質量部、希釈溶剤として酢酸ブチル１００質量部を配合して、硬化性塗料１を調製した。【００８７】
調製例２
水酸基含有ＴＦＥ系共重合体（ゼッフルＧＫ５７０）２２３．２質量部、黒色顔料（ダイピロキサイド９５１０）２５０質量部、酢酸ブチル１２６．８質量部を攪拌下に予備混合した後、直径１．２ｍｍのガラスビーズを７８０質量部入れ、顔料分散機にて１５００ｒｐｍで１時間分散させた。その後、＃８０メッシュのフルイでガラスビーズをろ過し、その溶液に水酸基含有ＴＦＥ系共重合体（ゼッフルＧＫ５７０）を２６９．２質量部、酢酸ブチルを８０．７質量部加えて黒色塗料を調製した。【００８８】
この黒色塗料１００質量部にイソシアネート系プレポリマー硬化剤（デスモジュールＮ３８００）１３質量部、シランカップリング剤（ＯＣＮ−Ｃ3Ｈ6−Ｓｉ（ＯＣＨ3）3）３質量部、希釈溶剤として酢酸ブチル１００質量部を配合して、硬化性塗料２を調製した。【００８９】
調製例３
水酸基含有ＴＦＥ系共重合体（ゼッフルＧＫ５７０）２２３．２質量部、白色顔料として酸化チタン（堺化学（株）製のＤ９１８）２５０質量部、酢酸ブチル１２６．８質量部を攪拌下に予備混合した後、直径１．２ｍｍのガラスビーズを７８０質量部入れ、顔料分散機にて１５００ｒｐｍで１時間分散させた。その後、＃８０メッシュのフルイでガラスビーズをろ過し、その溶液に水酸基含有ＴＦＥ系共重合体（ゼッフルＧＫ５７０）を２６９．２質量部、酢酸ブチルを８０．７質量部加えて白色塗料を調製した。【００９０】
この白色塗料１００質量部にイソシアネート系プレポリマー硬化剤（旭化成ケミカル（株）製のＴＳＥ１００）１２質量部、希釈溶剤として酢酸ブチル１００質量部を配合して、硬化性塗料３を調製した。【００９１】
調製例４
水酸基含有ＴＦＥ系共重合体（ゼッフルＧＫ５７０）２２３．２質量部、白色顔料として酸化チタン（デュポン社製のタイピュアＲ９６０）２５０質量部、酢酸ブチル１２６．８質量部を攪拌下に予備混合した後、直径１．２ｍｍのガラスビーズを７８０質量部入れ、顔料分散機にて１５００ｒｐｍで１時間分散させた。その後、＃８０メッシュのフルイでガラスビーズをろ過し、その溶液に水酸基含有ＴＦＥ系共重合体（ゼッフルＧＫ５７０）を２６９．２質量部、酢酸ブチルを８０．７質量部加えて白色塗料を調製した。【００９２】
この白色塗料１００質量部にメラミン樹脂硬化剤（三井サイテック（株）製のサイメル３０３）１４質量部、硬化触媒として芳香族スルフォン酸（三井サイテック（株）製のキャタリスト６０２）０．３質量部、希釈溶剤として酢酸ブチル１００質量部を配合して、硬化性塗料４を調製した。【００９３】
調製例５
水酸基含有ＴＦＥ系共重合体（ゼッフルＧＫ５７０）１００質量部、酢酸ブチル１００質量部、ＵＶ吸収剤（チバスペシャルティケミカルズ社製のチヌビン４００と４７３）をそれぞれ１．３質量部を攪拌下に混合してクリア塗料を調製した。【００９４】
このクリア塗料１００質量部にイソシアネート系プレポリマー硬化剤（デスモジュールＮ３８００）２７質量部、希釈溶剤として酢酸ブチル１００質量部を配合して、硬化性塗料５を調製した。【００９５】
調製例６
硬化剤として低分子量のイソシアネート系硬化剤である日本ポリウレタン（株）製のコロネートＨＸを用いたほかは調製例１と同様にして比較用の硬化性塗料６を調製した。【００９６】
調整例７
調整例１で作られた黒色塗料１００質量部にイソシアネート系プレポリマー硬化剤としてデスモジュールＮ３８００を６．７質量部およびタケネートＤ−１４０Ｎ（三井化学（株）製）を７．０質量部配合して硬化性塗料７を調整した。【００９７】
実施例１
水不透過性シートとして、シリカ蒸着ＰＥＴフィルム（三菱樹脂（株）製のバリアテックＨ、厚さ１２μｍ。シートＡ）を使用し、このシートＡの片面に調製例１で調製した硬化性塗料１を乾燥膜厚が２０μｍとなるようにエアスプレーにて塗装し、１８０℃で２分間乾燥して２層構造のバックシートＡ１を作製した。【００９８】
このバックシートＡ１について、密着性１（塗膜とシートの間）および折り曲げ性を調べた。結果を表１に示す。【００９９】
ついでこのバックシートＡ１の塗膜面上にＥＶＡ樹脂シート（三井化学ファブロ（株）製のソーラーエバ。厚さ４００μｍ）を載せ、ついでガラス板を載せて、圧力０．７ＭＰａにて１５０℃で圧着してＥＶＡ／硬化塗膜（黒）／シートＡからなるサンプルＡ１（図１に示す態様）を作製した。このＥＶＡ接着サンプルＡ１について、密着性２（ＥＶＡと塗膜間）を調べた。結果を表１に示す。【０１００】
試験方法および測定方法はつぎのとおりである。【０１０１】
（密着性１）水不透過性シートとの密着性
１回試験：ＪＩＳ  Ｋ６９００で規定する碁盤目試験（幅１ｍｍにクロスカット）を１回行い、密着性を評価する。【０１０２】
３回試験：ＪＩＳ  Ｋ６９００で規定する碁盤目試験（幅１ｍｍにクロスカット）による密着試験を１試験部に対し３回テープ剥離を行い、密着性を評価する。【０１０３】
（密着性２）封止剤層（ＥＶＡ）との密着性
ＪＩＳ  Ｋ  ６８５４−２に基づき、ＥＶＡ接着サンプルのバックシート部分にカッターナイフにより２５ｍｍ幅で短冊状に切り目を入れ、ＥＶＡと塗膜面の密着性（剥離強度）を調べる。試験機器は（株）島津製作所製のオートグラフを用い、雰囲気温度は２３℃、つかみ移動速度は２００ｍｍ／分で行う。【０１０４】
（折り曲げ性）
バックシートを５０ｍｍ×５０ｍｍにカットして試験片とする。試験片の塗膜面を外側にして直径２ｍｍの丸棒に巻きつけるようにして１８０度折り曲げ（所要時間１秒間）、折り曲げ部分の割れの有無を目視で観察する。割れが観察できた場合は、試験片を２枚重ねて同様にして１８０度折り曲げる。これを繰返し、割れが観察できなかったときの試験片の枚数を記録する。枚数が少ない方が折り曲げ性がよい。【０１０５】
（膜厚）
電磁式膜厚計で測定する。【０１０６】
（耐ブロッキング性）
バックシートを５０ｍｍ×１０ｍｍにカットして試験片とする。試験片の塗膜面と下地が接触するように重ね、厚さ１０ｍｍの硬質ガラス板で挟む。そこに２５ｋｇの錘を載せて、加重圧力が５Ｎ／ｃｍ2になるように調整する。４０℃雰囲気下で１２時間、この状態を保持した後、試験片を放冷・除圧し、試験片同士を引き剥がし、その剥離の容易さを評価する。
評価基準
○：密着せず、力を加えなくても自然に剥離する。
△：密着しているが、引き剥がしても塗膜は破れない。
×：しっかり密着しており、引き剥がすと塗膜がやぶれる。【０１０７】
比較例１
実施例１において、塗料として調製例６で調製した比較用の硬化性塗料６を用いたほかは実施例１と同様にして２層構造のバックシートＡ２およびＥＶＡ／比較硬化塗膜（黒）／シートＡからなるＥＶＡ接着サンプルＡ２を作製し、実施例１と同様にして密着性、折り曲げ性を調べた。結果を表１に示す。【０１０８】
【表１】
0005500169.tif 000002
【０１０９】
表１から、実施例１はＰＥＴとの密着性だけではなく、水不透過性シートとＥＶＡへの密着性がさらに向上していることが分かる。【０１１０】
実施例２
実施例１と同様にして作製した２層構造のバックシートＡ１のシートＡ側上にポリエステル系接着剤（東洋モートン（株）製のＡＤ−７６Ｐ１とＣＡＴ−１０Ｌ（硬化剤））を用いてＥＶＡ樹脂シート、さらにガラス板を載せ、圧力１００ｇ／ｃｍ2にて１５０℃で圧着してＥＶＡ／接着剤／シートＡ／硬化塗膜（黒）からなるサンプルＢ１（図２に示す態様）を作製した。このＥＶＡ接着サンプルＢ１について、密着性２（ＥＶＡと塗膜間）および折り曲げ性を調べた。結果を表２に示す。【０１１１】
実施例３
水不透過性シートとして、シリカ蒸着ＰＥＴフィルム（シートＡ）を使用し、このシートＡの片面に調製例４で調製した硬化性塗料４を乾燥膜厚が２０μｍとなるようにエアスプレーにて塗装し、１８０℃で１０分間乾燥して２層構造のバックシートＢ２を作製した。【０１１２】
このバックシートＢ２について、密着性１（塗膜とシートの間）および折り曲げ性を調べた。結果を表２に示す。【０１１３】
ついでこのバックシートＢ２のシートＡ側上にポリエステル系接着剤（東洋モートン（株）製のＡＤ−７６Ｐ１とＣＡＴ−１０Ｌ（硬化剤））を用いてＥＶＡ樹脂シート、さらにガラス板を載せ、圧力０．７ＭＰａにて１５０℃で圧着してＥＶＡ／接着剤／シートＡ／硬化塗膜（白）からなるサンプルＢ２（図２に示す態様）を作製した。このＥＶＡ接着サンプルＢ２について、密着性２（ＥＶＡと塗膜間）を調べた。結果を表２に示す。【０１１４】
【表２】
0005500169.tif 000003
【０１１５】
表２から、硬化剤としてメラミン樹脂を用いても、密着性の向上効果が得られることが分かる。【０１１６】
実施例４
水不透過性シートとして、シリカ蒸着ＰＥＴフィルム（シートＡ）を使用し、このシートＡの両面に調製例１で調製した硬化性塗料１をいずれも乾燥膜厚が２０μｍとなるようにエアスプレーにて塗装し、１８０℃で２分間乾燥して３層構造のバックシートＣ１を作製した。【０１１７】
このバックシートＣ１について、密着性１（塗膜とシートの間）および折り曲げ性を調べた。結果を表３に示す。【０１１８】
ついでこのバックシートＣ１の一方の塗膜上にＥＶＡ樹脂シートを載せ、さらにガラス板を載せ、圧力０．７ＭＰａにて１５０℃で圧着してＥＶＡ／硬化塗膜（黒）／シートＡ／硬化塗膜(黒)からなるサンプルＣ１（図３に示す態様）を作製した。このＥＶＡ接着サンプルＣ１について、密着性２（ＥＶＡと塗膜間）および耐候性を調べた。結果を表３に示す。【０１１９】
（耐候性試験）
ＪＩＳ  Ｂ７７５３に準拠し、サンシャインウェザオメーター（スガ試験機（株）製のＷＥＬ−３００）を用い、サンプルの両面に太陽光を当てて５０００時間の促進耐候性試験を行う。【０１２０】
評価は、ＥＶＡと塗膜またはシートの界面と外観を目視で観察して行う。
界面状態の評価基準
○：異常なし。
△：剥離、白化、膨れ等がある。
×：著しい剥離、白化、膨れ等がある。
外観の評価基準
○：異常なし。
△：剥離、白化、膨れ等がある。
×：著しい剥離、白化、膨れ等がある。【０１２１】
実施例５
実施例４において、シートＡに代えてアルミニウム板（シートＢ。０．５ｍｍ）を用い、また、硬化性塗料１に代えて硬化性塗料２を用いたほかは実施例４と同様にして３層構造のバックシートＣ２を作製し、実施例４と同様にして密着性１（塗膜とシートの間）および折り曲げ性を調べた。結果を表３に示す。【０１２２】
ついでこのバックシートＣ２の一方の塗膜上にＥＶＡ樹脂シートを載せ、さらにガラス板を載せ、圧力０．７ＭＰａにて１５０℃で圧着してＥＶＡ／硬化塗膜（黒）／シートＢ／硬化塗膜（黒）からなるサンプルＣ２（図３に示す態様）を作製した。このＥＶＡ接着サンプルＣ２について、密着性２（ＥＶＡと塗膜間）および耐候性を調べた。結果を表３に示す。【０１２３】
実施例６
水不透過性シートとして、シリカ蒸着ＰＥＴフィルム（シートＡ）を使用し、このシートＡの両面に調製例３で調製した硬化性塗料３をいずれも乾燥膜厚が２０μｍとなるようにエアスプレーにて塗装し、１８０℃で１０分間乾燥して３層構造のバックシートＣ３を作製した。【０１２４】
このバックシートＣ３について、密着性１（塗膜とシートの間）および折り曲げ性を調べた。結果を表３に示す。【０１２５】
ついでこのバックシートＣ３の一方の塗膜上にＥＶＡ樹脂シートを載せ、さらにガラス板を載せ、圧力０．７ＭＰａにて１５０℃で圧着してＥＶＡ／硬化塗膜（白）／シートＡ／硬化塗膜（白）からなるサンプルＣ３（図３に示す態様）を作製した。このＥＶＡ接着サンプルＣ３について、密着性２（ＥＶＡと塗膜間）および耐候性を調べた。結果を表３に示す。【０１２６】
実施例７
水不透過性シートとして、シリカ蒸着ＰＥＴフィルム（シートＡ）を使用し、このシートＡの両面に調製例４で調製した硬化性塗料４をいずれも乾燥膜厚が２０μｍとなるようにエアスプレーにて塗装し、１８０℃で１０分間乾燥して３層構造のバックシートＣ４を作製した。【０１２７】
このバックシートＣ４について、密着性１（塗膜とシートの間）および折り曲げ性を調べた。結果を表３に示す。【０１２８】
ついでこのバックシートＣ４の一方の塗膜上にＥＶＡ樹脂シートを載せ、さらにガラス板を載せ、圧力０．７ＭＰａにて１５０℃で圧着してＥＶＡ／硬化塗膜（白）／シートＡ／硬化塗膜（白）からなるサンプルＣ４（図３に示す態様）を作製した。このＥＶＡ接着サンプルＣ４について、密着性２（ＥＶＡと塗膜間）および耐候性を調べた。結果を表３に示す。【０１２９】
実施例８
水不透過性シートとして、シリカ蒸着ＰＥＴフィルム（シートＡ）を使用し、このシートＡの片面に調製例１で調製した硬化性塗料１を乾燥膜厚が２０μｍとなるようにエアスプレーにて塗装し、他方の面に調製例５で調製した硬化性塗料５を乾燥膜厚が２０μｍとなるようにエアスプレーにて塗装し、１８０℃で２分間乾燥して３層構造のバックシートＣ５を作製した。【０１３０】
このバックシートＣ５について、密着性１（硬化性塗料５の塗膜とシートの間）および折り曲げ性を調べた。結果を表３に示す。【０１３１】
ついでこのバックシートＣ５の硬化性塗料５の塗膜上にＥＶＡ樹脂シートを載せ、さらにガラス板を載せ、圧力０．７ＭＰａにて１５０℃で圧着してＥＶＡ／硬化塗膜（クリア）／シートＡ／硬化塗膜（黒）からなるサンプルＣ５（図３に示す態様）を作製した。このＥＶＡ接着サンプルＣ５について、密着性２（ＥＶＡと塗膜間）および耐候性を調べた。結果を表３に示す。【０１３２】
【表３】
0005500169.tif 000004
【０１３３】
表３から、両面に硬化塗装膜を形成することで水不透過性シート膜とＥＶＡとの両方への密着性に優れ、その密着性が耐候性試験後も維持されることが分かる。【０１３４】
実施例９
実施例１で作製した２層構造のバックシートＡ１のシートＡ側にポリエステル系接着剤を用いてポリエステル（ＰＥＴ）フィルム（東レ（株）製のルミラー。白色顔料入り。厚さ７５μｍ）を貼り付け、３層構造のバックシートＤ１を作製した。【０１３５】
このバックシートＤ１について、密着性１（シートＡとＰＥＴフィルムの間）および折り曲げ性を調べた。結果を表４に示す。【０１３６】
ついでこのバックシートＤ１の硬化性塗料１の塗膜上にＥＶＡ樹脂シートを載せ、さらにガラス板を載せ、圧力０．７ＭＰａにて１５０℃で圧着してＥＶＡ／硬化塗膜（黒）／シートＡ／接着剤／ＰＥＴフィルムからなるサンプルＤ１（図４に示す態様）を作製した。このＥＶＡ接着サンプルＤ１について、密着性２（ＥＶＡと塗膜間）、耐ブロッキング性を調べた。結果を表４に示す。【０１３７】
実施例１０
水不透過性シートとして、シリカ蒸着ＰＥＴフィルム（シートＡ）を使用し、このシートＡの両面に調製例７で調製した硬化性塗料７をいずれも乾燥膜厚が２０μｍとなるようにエアスプレーにて塗装し、１８０℃で２分間乾燥して３層構造のバックシートＣ６を作製した。このバックシートＣ６について、密着性１（シートＡと硬化塗膜の間）および折り曲げ性を調べた。結果を表４に示す。【０１３８】
ついでこのバックシートＣ６の一方の塗膜上にＥＶＡ樹脂シートを載せ、さらにガラス板を載せ、圧力０．７ＭＰａにて１５０℃で圧着してＥＶＡ／硬化塗膜（黒）／シートＡ／硬化塗膜(黒)からなるサンプルＣ６（図３に示す態様）を作製した。このＥＶＡ接着サンプルＣ６について、密着性２（ＥＶＡと塗膜間）および耐ブロッキング性を調べた。結果を表４に示す。【０１３９】
【表４】
0005500169.tif 000005
【０１４０】
実施例１１
実施例１で作製した２層構造のバックシートＡ１の塗膜面上にＥＶＡ樹脂シート、ついで太陽電池セル、ＥＶＡ樹脂シート、ガラス板を載せ、真空下に圧力０．７ＭＰａにて１５０℃で圧着して太陽電池モジュール（図１の態様）を作製した。【０１４１】
実施例１２
実施例１で作製した２層構造のバックシートＡ１のシートＡ面上にポリエステル系接着剤を介してＥＶＡ樹脂シート、ついで太陽電池セル、ＥＶＡ樹脂シート、ガラス板を載せ、真空下に圧力０．７ＭＰａにて１５０℃で圧着して太陽電池モジュール（図２の態様）を作製した。【０１４２】
実施例１３
実施例４で作製した３層構造のバックシートＣ１の塗膜面上にＥＶＡ樹脂シート、ついで太陽電池セル、ＥＶＡ樹脂シート、ガラス板を載せ、真空下に圧力０．７ＭＰａにて１５０℃で圧着して太陽電池モジュール（図３の態様）を作製した。【０１４３】
実施例１４
実施例９で作製した３層構造のバックシートＤ１の塗膜面上にＥＶＡ樹脂シート、ついで太陽電池セル、ＥＶＡ樹脂シート、ガラス板を載せ、真空下に圧力０．７ＭＰａにて１５０℃で圧着して太陽電池モジュール（図４の態様）を作製した。【０１４４】
実施例１５
実施例９で作製した３層構造のバックシートＤ１のＰＥＴフィルム面上にＥＶＡ樹脂シート、ついで太陽電池セル、ＥＶＡ樹脂シート、ガラス板を載せ、真空下に圧力０．７ＭＰａにて１５０℃で圧着して太陽電池モジュール（図５の態様）を作製した。
【符号の説明】
【０１４５】
１  太陽電池セル
２  封止剤層
３  表面層
４  バックシート
５  水不透過性シート
６  含フッ素硬化塗膜層
７  シートまたは塗膜
８、９  樹脂シート
【図１】
0005500169.tif 000006
【図２】
0005500169.tif 000007
【図３】
0005500169.tif 000008
【図４】
0005500169.tif 000009
【図５】
0005500169.tif 000010
【図６】
0005500169.tif 000011
【図７】
0005500169.tif 000012